(57)【特許請求の範囲】
【請求項１】
カソード（１０４）と、
基板（１１０）と、
前記カソード（１０４）の上に配置される少なくとも１つの膜層（１０８）であって、磁性材料、混合磁性材料及びそれらの組合せの１種類以上を含む少なくとも１つの膜層（１０８）と、
前記少なくとも１つの膜層（１０８）とカソード（１０４）との中間に配置される第２の膜層（１１２）と、
アノード（１０６）と、
前記カソード（１０４）とアノード（１０６）との中間にある少なくとも１つの有機層（１０２）と
を含む有機発光デバイスであって、当該有機発光デバイスが交流駆動デバイスであり、前記少なくとも１つの膜層（１０８）と第２の膜層（１１２）との全厚が、前記カソード（１０４）の厚さよりも大きい、有機発光デバイス。
【請求項２】
前記少なくとも１つの膜層（１０８）が、マンガン、ニッケル、鉄、ニッケル−コバルト、ニッケル−アルミニウム、鉄−白金、鉄−アルミニウム、マンガン（テトラシアノ−ｐ−キノジメタン）２、鉄（テトラシアノ−ｐ−キノジメタン）２、コバルト（テトラシアノ−ｐ−キノジメタン）２、ニッケル（テトラシアノ−ｐ−キノジメタン）２及びそれらの組合せから成る群から選択される磁性材料及び混合磁性材料の１種類以上を含む、請求項１記載の有機発光デバイス。
【請求項３】
前記少なくとも１つの膜層（１０８）がマンガンを含む、請求項１記載の有機発光デバイス。
【請求項４】
前記少なくとも１つの膜層（１０８）が２５ｎｍ〜５００ｎｍの厚さを有する、請求項１乃至請求項３のいずれか１項記載の有機発光デバイス。
【請求項５】
前記第２の膜層（１１２）が、鉄、ニッケル、コバルト及びそれらの組合せから成る群から選択される金属を含む、請求項１乃至請求項４のいずれか１項記載の有機発光デバイス。
【請求項６】
前記カソード（１０４）がアルミニウムを主成分とする、請求項１乃至請求項５のいずれか１項記載の有機発光デバイス。
【請求項７】
前記カソード（１０４）が５０〜２００ｎｍの厚さを有する、請求項１乃至請求項６のいずれか１項記載の有機発光デバイス。
【請求項８】
前記カソード（１０４）に直接隣接して配置される第３の膜層（１１４）をさらに含んでいて、前記第３の膜層（１１４）が、ニッケル、銀、クロム、マンガン、セシウム及び鉄のハロゲン化物及びそれらの組合せから成る群から選択される１種以上の金属ハロゲン化物を含む、請求項１乃至請求項７のいずれか１項記載の有機発光デバイス。
【請求項９】
カソード（１０４）と、
基板（１１０）と、
前記カソード（１０４）の上に配置される少なくとも１つの膜層（１０８）であって、磁性材料と酸化物とを含む少なくとも１つの膜層（１０８）と、
アノード（１０６）と、
前記カソード（１０４）とアノード（１０６）との中間にある少なくとも１つの有機層（１０２）と
を含む有機発光デバイスであって、当該有機発光デバイスが直流駆動デバイスである、有機発光デバイス。
【請求項１０】
前記酸化物が、アルミニウム、鉄、バナジウム、バリウム、ジルコニウム、クロム、インジウム−クロム、ポリエチレン、グラフェン、ポリアセチレン、それらの酸化物及びそれらの組合せから成る群から選択される金属及び高分子酸化物の１種類以上を含む、請求項９記載の有機発光デバイス。
【請求項１１】
前記酸化物が酸化アルミニウムである、請求項９記載の有機発光デバイス。
【請求項１２】
前記酸化物が、前記少なくとも１つの膜層（１０８）の５〜１５重量％をなす、請求項９乃至請求項１１のいずれか１項記載の有機発光デバイス。
【請求項１３】
第２の膜層（１１２）をさらに含んでいて、前記第２の膜層（１１２）が前記少なくとも１つの膜層（１０８）とカソード（１０４）との中間に配置される、請求項９乃至請求項１２のいずれか１項記載の有機発光デバイス。
【請求項１４】
第３の膜層（２１６）をさらに含んでいて、前記第３の膜層（２１６）が前記少なくとも１つの膜層（１０８）の上に配置される、請求項１３記載の有機発光デバイス。
【請求項１５】
前記第２及び第３の膜層（１１２，２１６）の各々が、金、銀、ニッケル及びそれらの組合せの群から選択される金属を含む、請求項１４記載の有機発光デバイス。
【請求項１６】
前記第２及び第３の膜層（１１２，２１６）の各々が２０〜１００ｎｍの厚さを有する、請求項１４又は請求項１５記載の有機発光デバイス。
【請求項１７】
請求項１乃至請求項１６のいずれか１項記載の有機発光デバイスを少なくとも１つ含む照明器具。
【請求項１８】
磁石をさらに含む請求項１７記載の照明器具。
【発明の詳細な説明】
【技術分野】
【０００１】
本開示は、光用途に関し、より具体的にはカソード構造に関する。本カソード構造は、特に大面積有機発光デバイスに応用されるが、選択された態様は、光の急増、減光またはそれらの繰返しの間の電流変動に起因する劣化の同じ問題に出会う関連用途で使用されることもあると理解されよう。
【背景技術】
【０００２】
有機発光デバイス（ＯＬＥＤ）は、印加電位に応答して光を放出する発光ダイオードの一種である。典型的なＯＬＥＤは、アノード、１つまたは複数の有機材料層およびカソードを含む。カソードは一般に、比較的小さな電圧が電子の放出を引き起こすような低い仕事関数を有する材料を含む。いくつかのよく使用される材料には、金、ガリウム、インジウム、マンガン、スズ、鉛、アルミニウム、銀、マグネシウム、銀／マグネシウム合金またはそれらの組合せなどの金属が含まれる。そのような材料は、低い仕事関数を有するけれども、比較的低い融点を示しかつ／または酸素もしくは水にさらされると大きな劣化を示す。アノードは一般に、インジウムスズ酸化物（ＩＴＯ）、酸化スズ、ニッケル、または金などの高い仕事関数値を有する透明材料を含む。酸化モリブデン（ＭｏＯ3）の層が、全体の駆動電圧を低減するために含まれることもある。
【０００３】
ＯＬＥＤの層の１つは、ホールを輸送する能力を有する材料を含み、ホール輸送層と呼ばれる。もう１つの層は典型的には、電子輸送層として周知の、電子を輸送する能力を有する材料を含む。この層はまた、発光材料（もしくは放出層）として機能することもありまたは追加の独立した層が、ホール輸送層と電子輸送層との間に配置されることもある。電圧が印加されると、電子の流れは、デバイスを通ってカソードからアノードに流れる。アノードは、正の電荷（ホール）をホール輸送層に注入し、一方カソードは、負の電荷（電子）を電子輸送層に注入する。静電気力は、電子およびホールを一緒にし、それらは、発光層の近くで再結合し、それは、エネルギー準位の降下および可視光の範囲での輻射の放出を引き起こす。
【０００４】
有機発光ダイオードは、現在のところディスプレイ用途に使用され、一般照明用途での使用を計画されている。ＯＬＥＤデバイスは、光透過性基板に形成された２つの電極、例えばカソードと光透過性アノードとの間に配置される１つまたは複数の有機発光層を含む。有機発光層は、アノードとカソードとの間に電圧を印加することで光を放出する。電圧源から電圧を印加すると、電子は、カソードから有機層に直接注入され、ホールは、アノードから有機層に直接注入される。電子およびホールは、それらが発光中心で再結合するまで有機層を通って進む。この再結合プロセスは、フォトン、すなわち光の放出をもたらす。
【０００５】
大面積ＯＬＥＤデバイスは典型的には、多数の個別ＯＬＥＤデバイスを単一基板上に組み合せるまたは各基板上に多数の個別ＯＬＥＤデバイスを持つ基板の組合せである。大面積ＯＬＥＤデバイスの用途には、照明が含まれる。これらの用途の大部分については、交流（ＡＣ）電力が、もっともすぐに利用できる。しかしながら、ＯＬＥＤは、整流性電流／電圧特性を有し、それで典型的には、光放出のために正しい極性で配線された直流（ＤＣ）電力で動作する。これらの用途では、ＡＣ電力は、大面積ＯＬＥＤを動作させるためにＤＣ電力に変換される。
【０００６】
しかしながら、電流駆動デバイスのための現在のＯＬＥＤ技術は、電力制御問題を示す。渦電流は、磁場源と導体との相対運動に起因して導体が変化する磁場にさらされるとき引き起こされる。導体が、磁場源によって生成される磁場に対して動くとき、起電力（ＥＭＦ）が、導体内のループの周りに生成される可能性がある。材料の抵抗性に作用するこれらのＥＭＦは、ファラデーの誘導の法則に従って、ループの周りに電流を生成する。これらの電流は、エネルギーを消散し、磁場の変化に対抗する傾向がある磁場を生じさせる。従って、移動導体が、静止物体によって生成される磁場の変化を経験するとき、ならびに静止導体が、変動磁場に出会うとき、渦電流が、形成される。これは、有機発光デバイス（ＯＬＥＤ）にとって問題である。これは、有機層および有機／カソード界面に渦電流を誘起し、劣化を生じさせる可能性がある。また電荷注入効率を低減することによってデバイスの効率を低減し、消光を誘起することもある。
【０００７】
さらに、大面積ＯＬＥＤは、単一デバイスまたは大きな静電容量を有する大面積ＯＬＥＤを形成するために接続できる複数デバイスを含むこともある。静電容量は、電荷を保持する本体の能力である。それはまた、所与の電位について貯蔵される（または分離される）電荷量の尺度でもある。大きな静電容量に起因して、デバイスを通る電流フローは、オーバーシュートするまたは電流の大きな変動を反映することもある。電流のオーバーシュートまたは大きな変動は、有機層を解離させかつ／または典型的にはアルミニウムであるカソード構造を焼くことによってＯＬＥＤに損傷を引き起こす可能性がある。静電容量は、面積とともに増加する可能性があるので、これは、大面積デバイスにとってさらにより有害な可能性がある。
【０００８】
かなりの努力が、改善された性能を達成するためにＯＬＥＤでの材料を選択し、変更された層構造または材料を形成する際になされてきた。代替層構造を備える多数のＯＬＥＤが、開示されてきた。例えば、ＯＬＥＤは、追加の機能層を含有して作られた。新しい材料を持つこれらの新しい層構造のいくつかは、実際に改善されたデバイス性能をもたらした。
【０００９】
最近の進歩を考慮してさえ、渦電流および電流の大きな変動を低減し、それによって光源として使用するためのＯＬＥＤの性能および効率をさらに高めることによってＯＬＥＤ構造を改善する継続的必要がある。
【先行技術文献】
【特許文献】
【００１０】
【特許文献１】国際公開第２００８／０５９１８５号パンフレット
【発明の概要】
【００１１】
一態様では、本開示は、少なくとも１つの膜層が少なくともカソードまたはデバイスの外部にある基板の上に支持された状態のカソードを含む有機発光デバイスに関する。少なくとも１つの膜層は、磁性材料、混合磁性材料、およびそれらの組合せの少なくとも１つを含む。デバイスはさらに、アノードおよびカソードとアノードとの中間にある少なくとも１つの有機層を含む。
【００１２】
別の態様では、有機発光デバイスは、交流デバイスである。
【００１３】
別の態様では、有機発光デバイスは、直流駆動デバイスである。
【００１４】
別の態様では、本開示は、有機発光デバイスを製造する方法に関する。本方法は、主にアルミニウムを含むカソードを形成するステップを含む。本方法はさらに、カソードの表面に少なくとも１つの膜層を配置するステップを含む。少なくとも１つの膜層は、磁性材料、混合磁性材料、およびそれらの組合せの少なくとも１つを含む。本方法はさらに、アノードおよびカソードとアノードとの中間にある少なくとも１つの有機層を形成するステップを含み、デバイスは、交流駆動デバイスである。
【００１５】
なお別の態様では、本開示は、有機発光デバイスを製造する方法に関する。本方法は、主にアルミニウムを含むカソードを形成するステップを含む。本方法はさらに、デバイスの外部にある基板の表面に少なくとも１つの膜層を配置するステップを含む。少なくとも１つの膜層は、磁性材料、混合磁性材料、およびそれらの組み合わせの少なくとも１つを含む。本方法はさらに、少なくとも１つの膜層内に酸化物をランダムに混合して複合層を形成するステップを含む。本方法はさらに、アノードおよびカソードとアノードとの中間にある少なくとも１つの有機層を形成するステップを含み、デバイスは、直流駆動デバイスである。
【００１６】
有機発光デバイスによって実現される主要な便益は、信頼性および効率の増加である。
【００１７】
有機発光デバイスによって実現される別の便益は、交流（ＡＣ）駆動デバイスでの渦電流の影響を低減するまたは除去する能力である。
【００１８】
有機発光デバイスによって実現されるなお別の便益は、直流（ＤＣ）駆動デバイスでの変動電流を低減する能力である。
【００１９】
有機発光デバイスによって実現されるさらに別の便益は、有機層および有機／カソード界面の劣化の低減である。
【００２０】
本発明による有機発光デバイスのなお別の特徴および便益は、次に来る詳細な説明を読み、理解することからより明らかとなる。
【図面の簡単な説明】
【００２１】
【図１】例となる一実施形態による有機発光デバイス（ＯＬＥＤ）１００の横断面図である。
【図２】例となる別の実施形態によるＯＬＥＤ１００の横断面図である。
【図３】例となる別の実施形態によるＯＬＥＤ１００の横断面図である。
【図４】例となる別の実施形態によるＯＬＥＤ２００の横断面図である。
【図５】例となる別の実施形態によるパターン化複合層の透視図である。
【図６】例となる別の実施形態によるパターン化複合層の透視図である。
【図７】例となる別の実施形態によるパターン化複合層の透視図である。
【図８】例となる別の実施形態によるＯＬＥＤ２００の横断面図である。
【図９】当技術分野で周知のＯＬＥＤの電流変動率のグラフ表示である。
【図１０】本開示のＯＬＥＤ２００（金属酸化物層のない）の例示的実施形態による電流変動率のグラフ表示である。
【図１１】本開示のＯＬＥＤ２００の例示的実施形態による電流変動率のグラフ表示である。
【図１２】ＯＬＥＤ２００の例示的実施形態による図１０および１１で例示されるような電流変動率の要約グラフ表示である。
【発明を実施するための形態】
【００２２】
例となる実施形態の態様は、有機発光デバイス（ＯＬＥＤ）、ＯＬＥＤを含む光源、およびＯＬＥＤを製造する方法に関する。例となるＯＬＥＤは、任意の周知の目的に使用されてもよいことを理解すべきであるが、しかしながらそれは、特に一般的な点灯および照明用途に応用される。
【００２３】
例となる一実施形態では、ＯＬＥＤは、アノードおよびカソード、ならびに少なくともカソードまたはデバイスの外部にある基板の上に配置される少なくとも１つの膜層を含む。ＯＬＥＤは、層を追加するまたは除去することを含む、さまざまな他の層組合せを含んでもよい。少なくとも１つの膜層は、磁性材料、混合磁性材料、およびそれらの組合せの少なくとも１つを含む。しかしながら、ＯＬＥＤは、有機層の数、種類および順番が変わる多数の構成を含んでもよいことを理解すべきである。
【００２４】
図１は、例となる一実施形態によるＯＬＥＤ１００を表す。ＯＬＥＤ１００は、２つの電極、すなわちカソード１０４とアノード１０６との間に配置される、当技術分野で周知のようなさまざまな有機層（複数可）１０２を含んでもよい。カソード１０４の表面に配置されるのは、少なくとも１つの膜層１０８である。ＯＬＥＤ１００は、基板１１０の上に支持されてもよい。例となる実施形態では、少なくとも１つの膜層は、磁性材料、混合磁性材料、およびそれらの組合せを含んでもよい。いくつかの実施形態では、ＯＬＥＤ１００は、交流（ＡＣ）デバイスであり、他の実施形態ではそれは、直流（ＤＣ）動作デバイスを含んでもよい。
【００２５】
一実施形態では、ＯＬＥＤは、ＡＣ動作デバイスであり、カソード１０４は、主にアルミニウムであり、すなわち＞５０％アルミニウム、および少なくとも＞８０％アルミニウムである。アルミニウムは、比較的高い耐熱性および耐酸化性を有し、それによってさまざまな要素、すなわち酸素および水に耐えるＯＬＥＤの能力を改善する。アルミニウム層は、少なくとも２５ナノメートル（ｎｍ）、例えば少なくとも５０ｎｍの厚さを有してもよい。アルミニウム層はさらに、約２００ｎｍ未満の厚さ、例えば約１００ｎｍの厚さを有してもよい。カソード１０４は、排他的にアルミニウムもしくは排他的に他の金属材料であってもよく、またはカソード１０４は、１つもしくは複数の金属材料とともにアルミニウムを含んでもよい。そのような他の材料の例には、リチウム、マグネシウム、ストロンチウム、バリウム、銀、インジウム、スズ、亜鉛、ジルコニウム、サマリウム、ユーロピウム、それらの合金、およびそれらの混合物などの金属材料が含まれる。
【００２６】
一実施形態では、少なくとも１つの膜層１０８は、マンガンである。マンガンは、磁性材料の一種であり、すなわち、磁場内に置かれると、材料の電子の磁気力は、影響を受け、それらは、特に有機／カソード界面を通じてデバイス全体にわたって渦電流を誘起する磁場の影響を低減する。交流駆動デバイスの有機層／カソード層界面での渦電流および有機層の劣化の影響を低減するために、マンガン層は、アルミニウムカソード層の上に配置される。マンガン膜層１０８は、少なくとも１００ナノメートル（ｎｍ）、例えば少なくとも２００ｎｍの厚さを有してもよい。マンガン膜層１０８はさらに、約５００ｎｍ未満の厚さ、例えば約２５０ｎｍの厚さを有してもよい。少なくとも１つの膜層１０８は、排他的にマンガンもしくはコバルトであってもよく、または少なくとも１つの膜層１０８は、マンガン、ニッケル、コバルト、鉄、ニッケル−コバルト、ニッケル−アルミニウム、鉄−白金、マンガン（テトラシアノ−ｐ−キノジメタン）2、鉄（テトラシアノ−ｐ−キノジメタン）2、コバルト（テトラシアノ−ｐ−キノジメタン）2、ニッケル（テトラシアノ−ｐ−キノジメタン）2、およびそれらの組合せの群から選択される磁性材料および混合磁性組成物の１つを含んでもよい。
【００２７】
ＯＬＥＤはさらに、図２で例示するように第２の膜層１１２を含んでもよい。例となる一実施形態では、第２の膜層１１２は、少なくとも１つの膜層１０８とカソード１０４との間に配置される。二重層での第２の膜層１１２のカソード１０４との提携は、合金の形成を可能にすることもある。この合金の形成は、膜層から有機層１０２への金属の拡散の低減を可能にすることもある。光を吸収することができ、それによってＯＬＥＤの効率を低減する小さな金属粒子が、有機層の内部に拡散することもある。さらに、小さな金属粒子は、有機層と反応して金属−有機錯体を形成することもあり、それ故に有機層組成を変えて非放出層を形成し、ＯＬＥＤの効率を低減する。ＡＣ駆動動作ＯＬＥＤの一実施形態では、第２の膜層１１２は、ニッケルを含む。少なくとも１つの膜層１０８は、ニッケル−コバルト合金、ニッケル−アルミニウム合金およびそれらの組合せの少なくとも１つである。少なくとも１つの膜層および第２の膜層１０８、１１２は、カソード１０４の厚さよりも大きい全厚さを有してもよい。二重層は、界面での２つの異種材料の遅延拡散によって形成される。二重層は、より安定していることもあり、有機材料中への磁性材料の移動を阻止してもよい。
【００２８】
当技術分野で周知であるような基板１１０は、ＯＬＥＤを支持するために用いられてもよい。基板は、ガラス、シリコン、またはプラスチックなどの、当技術分野で周知の任意の適切な材料を含んでもよい。例となる基板は、光学的に透明であり、デバイスで生成される光がそれを通過することを可能にする。一実施形態では、基板は、少なくとも約０．１ｍｍ、例えば約１．５ｍｍ未満、例えば０．７ｍｍの厚さを有する。
【００２９】
ＯＬＥＤはさらに、図３で例示するように第３の膜層１１４を含んでもよい。例となる一実施形態では、第３の膜層１１４は、カソード１０４に直接隣接して配置され、カソード二重層を生じさせる。二重層での第３の膜層１１４のカソード１０４との提携は、電子注入の効率を改善する。二重層は、追加の界面を生じさせることができ、それは、電流の動きを遅くし、それによってＯＬＥＤでの有機材料の崩壊を低減することになると提案される。第３の膜層１１４は、少なくとも０．０１ｎｍ、例えば少なくとも０．１ｎｍの厚さを有してもよい。一実施形態では、厚さは、５ｎｍより大きくなく、例えば２ｎｍである。第３の膜層１１４は、磁性金属ハロゲン化物を含んでもよい。磁性金属ハロゲン化物は、ニッケル、銀、クロム、マンガン、セシウム、鉄、およびそれらの組合せのハロゲン化物から成る群から選択されてもよいが、限定はされない。磁性材料は、電子注入の効率を改善する。一実施形態では、金属は、ニッケルであり、ハロゲン化物は、フッ化物、ヨウ化物、またはそれらの組合せから選択されるが、他のハロゲン化物が、使用されてもよい。従って、この実施形態では、第３の膜層１１４は、ハロゲン化ニッケルであり、少なくとも１つの膜層１０８は、マンガンを含み、第２の膜層１１２は、ニッケル−コバルト合金を含み、カソード１０４は、アルミニウムを含む。界面適合は、類似金属および対応する金属ハロゲン化物が選択されるときに起こる可能性がより高い。一実施形態では、第３の膜層は、少なくとも１０重量％または少なくとも２５重量％の磁性ハロゲン化物を含み、例えば１００重量％に至るまでを含む。
【００３０】
第２の膜層１１２／カソード層１０４および第３の膜層１１４／カソード層１０４間の二重層の形成に関する前述の議論に沿って、たとえ第２の膜層１１２および第３の膜層１１４の両方が、存在していても、これらの層の材料は、カソード１０４に隣接して堆積されるとき、論じられた二重層を形成して各界面に二重層を与えることができると理解すべきである。
【００３１】
例となる実施形態では、ランプなどの光源は、少なくとも１つの述べたようなＡＣ動作ＯＬＥＤ１００を含む。
【００３２】
別の実施形態では、磁石を含有する照明器具設備などの光源は、少なくとも１つの述べたようなＡＣ動作ＯＬＥＤ１００を含む。
【００３３】
別の実施形態では、磁石を含有する照明器具設備などの光源は、少なくとも１つの述べたようなＡＣ動作ＯＬＥＤ１００を含む。磁石は、デバイスの近くの磁場を操作するために利用できる。この操作は、追加の性能向上を提供することができる。磁石はまた、デバイスを保持するための機械的支持および信頼できる電気的接触の手段も提供することができる。
【００３４】
図４に関しては、有機発光デバイス２００が、示される。ＯＬＥＤ２００は、ＯＬＥＤ１００に関連して先に述べたのと同様の多くの特徴を含み、その結果「２００」シリーズでの同様の参照番号および構成要素は、図１、２、および３の「１００」シリーズでの同様の番号および構成要素を指すと理解すべきである。一実施形態では、ＯＬＥＤ２００は、ＤＣ動作デバイスであり、少なくとも１つの膜層１０８は、カソード１０４の上に配置される。少なくとも１つの膜層１０８は、磁性材料、混合磁性材料、およびそれらの組合せを含んでもよい。
【００３５】
図４による実施形態では、少なくとも１つの膜層１０８は、マンガンであり、金属酸化物層１０８／２０９を形成するためにマンガン内にランダムに分散された酸化物を含む。金属酸化物層１０８／２０９は、ＯＬＥＤでの電流フローのオーバーシュートまたは変動を低減する能力を有することができる。酸化物は、少なくとも５重量％、例えば少なくとも８重量％の量で複合層に存在してもよい。酸化物はさらに、複合層２０９の１５重量％未満、例えば１０重量％の量で金属酸化物層１０８／２０９に存在してもよい。酸化物の粒径は、少なくとも２０ｎｍ、例えば少なくとも４０ｎｍであってもよい。粒径は、１００ｎｍよりも大きくなく、例えば６０ｎｍである。酸化物は、金属酸化物または高分子酸化物またはそれらの組合せを含んでもよく、アルミニウム、鉄、バナジウム、バリウム、ジルコニウム、クロム、インジウム−クロム、ポリエチレン、グラフェン、ポリアセチレン、それらの酸化物、およびそれらの組合せの群から選択されてもよい。一実施形態では、酸化物は、酸化アルミニウムである。
【００３６】
別の実施形態では、金属酸化物層１０８／２０９は、図５〜７で例示するような規則的または不規則的パターンを有してもよい。パターン長さを増加させると、インダクタンスおよび抵抗が、増加する可能性があることは当技術分野で周知である。従って、規則的または不規則的（コイル状）パターンを有することによって、インダクタンスおよび抵抗を増加させることができ、それは、電流変動を低減するのに有効である。（銅線が大きなコイルを作ることができることは周知である。）
ＯＬＥＤはさらに、より効率的な接触を提供するために第２の膜層１１２を含んでもよい。金属酸化物層１０８／２０９は、十分な導電性を有してもよくまたは有さなくてもよい。従って、もし金属酸化物層１０８／２０９が、使用されているならば、導電層を堆積させることは、導電性を高めることになる。一実施形態では、第２の膜層１１２は、金属酸化物層１０８／２０９とカソード１０４との間に配置される。別の実施形態では、第３の膜層２１６は、金属酸化物層１０８／２０９の上に配置される。第２および第３の膜層１１２、２１６は各々、少なくとも２０ｎｍ、例えば少なくとも３０ｎｍの厚さを有してもよい。一実施形態では、厚さは、６０ｎｍよりも大きくなく、例えば５０ｎｍである。第２および第３の膜層１１２、２１６は、金属を含んでもよい。金属は、金、銀、ニッケル、およびそれらの組合せから成る群から選択されてもよい。一実施形態では、第２および第３の膜層１１２、２１６は、金である。けれども、層は、異なってもよいと理解されてもよい。ＯＬＥＤ２００との接続は、アルミニウム合金を含む外部コネクタ２１８、２２０を使用して行うことができる。アルミニウム合金は、次のもの（９５重量％アルミニウム、ＺｒＯ2／Ｔａ2Ｏ5）で構成されてもよい。ＯＬＥＤ１００との接続は、アルミニウム合金を含む２１８、２２０などの類似の外部コネクタを使用して行うことができると理解されてもよい。
【００３７】
図８は、ＤＣ動作ＯＬＥＤ２００のなお別の実施形態を表す。この実施形態では、外部基板２２２は、第２の膜層１１２の下に置かれる。
【００３８】
例となる実施形態では、ＤＣ動作ＯＬＥＤ２００は、変動電流がそれに印加されるとき５０から２００Ω＋／−２０％の抵抗を有し、変動電流は、少なくとも公称電流の２パーセントよりも大きい。公称電流は、それにより評価されるデバイスの最適電流であり、それは、デバイスの表面積に基づいて５ｍＡから１Ａに及ぶ可能性がある。
【００３９】
例となる実施形態では、ＤＣ動作ＯＬＥＤ２００は、５０マイクロヘンリーから５０ミリヘンリーの間のインダクタンスを有する。
【００４０】
例となる実施形態では、ランプなどの光源は、少なくとも１つの述べたようなＤＣ動作ＯＬＥＤ２００を含む。
【００４１】
別の実施形態では、磁石を含有する照明器具設備などの光源は、少なくとも１つの述べたようなＤＣ動作ＯＬＥＤ２００を含む。
【００４２】
別の実施形態では、磁石を含有する照明器具設備などの光源は、少なくとも１つの述べたようなＤＣ動作ＯＬＥＤ２００を含む。磁石は、デバイスの近くの磁場を操作するために利用できる。この操作は、追加の性能向上を提供することができる。磁石はまた、デバイスを保持するための機械的支持および信頼できる電気的接触の手段も提供することができる。
【００４３】
上で述べた層１０２、１０８、１１０、１１２、１１４、１０８／２０９、２１６、２２２、またはカソード１０４およびアノード１０６のための材料は、とりわけ真空蒸着法、熱蒸発法、気相堆積法およびインクジェット印刷法などの、当技術分野で周知のよく使用される任意の方法を通じて適切に堆積される。
【００４４】
提示した例となる実施形態の範囲を限定することを意図することなく以下の実施例は、金属酸化物層１０８／２０９の便益を実証する。
【実施例１】
【００４５】
ＯＬＥＤ２００は、図８で示す構造に従って形成された。読者の便益のために、デバイスの層は、ここでは図１〜４に従って番号を付けられる。アルミニウムカソード１０４は、有機層１０２の上に堆積された。ＯＬＥＤ２００はさらに、インジウム−チタン酸化物（ＩＴＯ）アノード１０６および支持基板１１０を含んでいた。
【００４６】
ポリエチレンテレフタレート（ＰＥＴ）で構成された外部基板２２２は、脱イオン水で超音波処理され、エタノールで洗浄された。この後に、基板２２２を７０℃で３０分間乾燥することが続いた。約５０ｎｍの金膜層１１２は、１０-5ｔｏｒｒの真空スパッタリングチャンバーで基板２２２の上に堆積された。２００ｎｍのマンガン膜層１０８は、同じチャンバーを使用してその層を堆積させることによって形成された。金属酸化物層１０８／２０９は、５０重量％アルコール溶液から抽出されたコロイド状Ａｌ2Ｏ3の沈殿によって準備された。Ａｌ2Ｏ3は、Ｍｎ／Ａｌ2Ｏ3膜層１０８／２０９を形成するためにマンガン膜層１０８の上に配置された。マンガン膜層１０８内にランダムに分散した金属酸化物Ａｌ2Ｏ3は、顕微鏡を使用して５０％未満であることが検証された。システムは次いで、水／溶媒を追い出し、緻密な膜を形成するために対流式オーブンで１００℃で２０分間アニールされた。約５０ｎｍの金膜層２１６は、Ｍｎ／Ａｌ2Ｏ3層１０８／２０９の上に堆積された。外部基板２２２は、図８で示すように電源と直列に接続された。パッチコネクタ２１８、２２０、２２４および２２６は、次のもの（９５重量％Ａｌ、５重量％ＺｒＯ2／Ｔａ2Ｏ5）のアルミニウム合金で構成された。
【００４７】
電流検出オシロスコープ２５０は、直列に置かれた。システムは、ＯＬＥＤに５０ミリアンペア（ｍＡ）を供給するために１５ボルト（Ｖ）の直流（ＤＣ）電源で駆動された。
【００４８】
図９は、当技術分野で周知のＯＬＥＤに関して記録された始動および定常状態の電流を例示する。図１０は、５０ｎｍ金層１１２を備えて図８で例示するように形成されたＯＬＥＤ２００についての電流記録を例示する。金属酸化物層１０８／２０９は、金層１１２および外部基板２２２に隣接して配置されなかった。図１０で示す電流記録は、図９に似ている。図１１は、実施例１で準備したようなＯＬＥＤ２００についての電流記録を例示し、電流スパイクの低減を示す。図１２は、図１０および１１で示すスコアトレースについて電流スパイクの低減の要約を例示する。その差は、金属酸化物層１０８／２０９のインダクタンスおよび抵抗に帰することができる。
【００４９】
本発明は、好ましい実施形態を参照して述べられた。明らかに、変更形態および代替形態は、先の詳細な説明を読み、理解することで、他の人にも思いつくであろう。本発明は、すべてのそのような変更形態および代替形態を含むと解釈されることを意図している。
【符号の説明】
【００５０】
１００  有機発光デバイス（ＯＬＥＤ）
１０２  有機層
１０４  カソード
１０６  アノード
１０８  少なくとも１つの膜層
１１０  基板
１１２  第２の膜層
１１４  第３の膜層
２００  有機発光デバイス（ＯＬＥＤ）
２０９  複合層
２１６  第３の膜層
２１８  外部コネクタ、パッチコネクタ
２２０  外部コネクタ、パッチコネクタ
２２２  外部基板
２２４  パッチコネクタ
２２６  パッチコネクタ
２５０  オシロスコープ
【図１】
0005642801.tif 000002
【図２】
0005642801.tif 000003
【図３】
0005642801.tif 000004
【図４】
0005642801.tif 000005
【図５】
0005642801.tif 000006
【図６】
0005642801.tif 000007
【図７】
0005642801.tif 000008
【図８】
0005642801.tif 000009
【図９】
0005642801.tif 000010
【図１０】
0005642801.tif 000011
【図１１】
0005642801.tif 000012
【図１２】
0005642801.tif 000013